(57)【要約】【課題】  従来の技術で得られるふとん側地用織物より、さらに軽量、薄地かつ通気性が小さく、曲げ剛性が小さい織物を提供する。【解決手段】  合成繊維マルチフィラメントで構成される織物であって、該合成繊維マルチフィラメントが異型度２〜７の異型断面糸であり、織物の目付けが１５〜４５ｇ／ｍ２、通気度が０．３〜１．５ｃｃ／ｃｍ２・ｓｅｃ、曲げ剛性が０．００１ｇｆ・ｃｍ２／ｃｍであるふとん側地用織物。【選択図】  選択図なし。【特許請求の範囲】
【請求項１】
合成繊維マルチフィラメントで構成される織物であって、該合成繊維マルチフィラメントが異型度２〜７の異型断面糸であり、織物の目付けが１５〜４５ｇ／ｍ２、通気度が０．３〜１．５ｃｃ／ｃｍ２・ｓｅｃ、曲げ剛性が０．０００１〜０．００１０ｇｆ・ｃｍ２／ｃｍであるふとん側地用織物。
【請求項２】
合成繊維マルチフィラメントの繊度が、１５〜３５ｄｔｅｘであることを特徴とする請求項１記載のふとん側地用織物。
【請求項３】
引裂き強度が６Ｎ〜１５Ｎであることを特徴とする請求項１または２のいずれかに記載のふとん側地用織物。
【請求項４】
カバーファクターが１５００〜２０００であることを特徴とする請求項１〜３のいずれかに記載のふとん側地用織物。
【発明の詳細な説明】
【技術分野】
【０００１】
本発明はふとん側地に関する。更に詳しくは、軽量、薄地かつダウンプルーフ性に優れ、やわらかさを具備したふとんカバー、ふとん中袋等のふとん側地に関する。
【背景技術】
【０００２】
従来からふとんカバーやふとん中袋などふとん側地用途には、睡眠時の負荷やふとんの上げ下ろしの負荷を低減するために軽量、薄地化が望まれてきた。しかし、特に羽毛ふとんの場合には軽量、薄地化に加えダウンプルーフ性が要求され、軽量薄地と両立することは困難であった。すなわち、ダウンプルーフ性を満足するためには織物を緻密な構造にする必要があり、軽量薄地とは相反するものであった。また、特に羽毛のやわらかさを損なわないためにはふとん側地もソフトでやわらかいことが望ましいが、ダウンプルーフ性を満足するためには上述のように緻密な構造となるために例えば布帛のカレンダー加工等を行うか、単糸繊度の小さなマルチフィラメントを用いて高密度に製織する必要があり、必然的に硬くなり、羽毛ふとんの側地としてのやわらかさを保持できるものがなかった。
【０００３】
特許文献１には、極細単繊維を用いた側地が開示されているが、側地に用いられている繊維が異型断面繊維ではないために、通気性が小さくできず、また側地としての布帛の曲げ剛性が大きくなるため本発明の側地のようなダウンプルーフ性とやわらかさを兼ね備えたものではなかった。また、特許文献２にはフィブリル型複合繊維フィラメントによる高密度織物が開示されている。しかしながら、このような方法では目付を本発明のような低目付にすることは原理的に困難であり、かつ柔らかくすることも困難であった。従って、このような、ふとん用側地で軽くて、薄くて、やわらかく、かつダウンプルーフ性に優れたふとん用側地を実現することは困難であった。
【特許文献１】特開昭５６−５６８７号公報
【特許文献２】特開開平９−１７０１３７号公報
【発明の開示】
【発明が解決しようとする課題】
【０００４】
本発明は、軽量、薄地のふとん側地を提供するものであり、特に羽毛ふとんに使用した場合にもダウンプルーフ性に優れ、羽毛のやわらかさを損なわないふとん側地素材を提供せんとするものである。
【課題を解決するための手段】
【０００５】
本発明者は、上記の課題を解決する上で、特定の糸の断面形状を有する合成繊維マルチフィラメントを用いることにより優れた効果を有することを見出し、本発明を完成するに至った。
すなわち、本発明は、
（１）合成繊維マルチフィラメントで構成される織物であって、該合成繊維マルチフィラメントが異型度２〜７の異型断面糸であり、織物の目付けが１５〜４５ｇ／ｍ２、通気度が０．３〜１．５ｃｃ／ｃｍ２・ｓｅｃ、曲げ剛性が０．０００１〜０．００１０ｇｆ・ｃｍ２／ｃｍであるふとん側地用織物。
（２）合成繊維マルチフィラメントの繊度が、１５〜３５ｄｔｅｘであることを特徴とする（１）記載のふとん側地用織物。
（３）引裂き強度が６Ｎ〜１５Ｎであることを特徴とする（１）または（２）記載のふとん側地用織物。
（４）カバーファクターが１５００〜２０００であることを特徴とする（１）〜（３）いずれかに記載のふとん側地用織物。
である。
【発明の効果】
【０００６】
本発明のふとん側地用織物は、軽量、薄地かつ通気性が小さく、曲げ剛性が小さいため、特に羽毛ふとんに使用した場合、ダウンプルーフ性に優れ、羽毛のやわらかさを損なわないふとん側地を提供することができる。
【発明を実施するための最良の形態】
【０００７】
本発明の織物には合成繊維マルチフィラメントの単糸の断面形状が重要であり、繊維素材としては特に限定されず、ポリエチレンテレフタレート、ポリトリメチレンテレフタレート、ポリブチレンテレフタレート、ポリエチレンナフタレートあるいはそれらの共重合体であるポリエステル系繊維、ナイロン６，６６，６１０、６１２或いはその共重合体またはブレンド物であるポリアミド系繊維、ポリエチレン、ポリプロピレン等のポリオレフィン繊維等が好適に用いられる。
【０００８】
本発明のマルチフィラメントは異型度が２〜７の異型断面糸であることを特徴としている。異型度は３以上がより好ましく、その形状は特に限定されないがＷ型、Ｖ型、Ｔ型、扁平八葉型、ドッグボーン型、団子型である異形糸やその中空糸が好ましい。さらに好ましくはＷ型、Ｖ型、ドッグボーン型、∞型等の形状がより好ましい。ここでいう異型度は後述する単糸繊維の断面の長径（最も長い部分の径）／短径（長径と垂直方向の径）より算出したものである。異型度が２〜７であると、織物にした場合にはレンガ積み構造様になるため、糸糸間隙が小さくなり、通気性を低減させることができる。また、扁平な形状となるために糸による曲げ応力の低減効果の為、風合いがやわらかく羽毛のふんわり感を損なわない側地となる。異型度が２以下の場合にはレンガ積み効果に乏しく、すなわち通気性低減効果に乏しくなり、曲げ応力の低減効果にも劣る。異型度が７を超える場合、繊維強度が低くなるという問題点があって好ましくない。
【０００９】
また、異型度が２〜７の繊維のうち、Ｗ断面、Ｖ断面、∞型断面等の、単糸断面に凹部を有する形状の場合、織物としての吸汗速乾性にも優れるため、汗をかいてもさらっとした快適なふとん側地となり、特に好ましい。
本発明の織物の目付けは１５〜４５ｇ／ｍ２であり、より好ましくは２０〜４０ｇ／ｍ２である。この目付は合成繊維マルチフィラメントからなる織物の軽量化において必要であり、この目付を具現するためにマルチフィラメントのトータル繊度は１５〜３５ｄｔｅｘ以下にすることが好ましい。しかしながら、マルチフィラメントのトータル繊度を極端に小さくすると布帛としての引裂き強度が低下するため、２０〜３０ｄｔｅｘが特に好ましい繊度の範囲である。マルチフィラメントの単糸繊度は特に限定されないが、通気性を低減し、やわらかい風合いにするために、単糸繊度は小さいほうが望ましく、０．５〜１．５ｄｔｅｘが好ましい。
【００１０】
織物の目付けを１５〜４５ｇ／ｍ２にすることでふとん、特に羽毛ふとんの側地として使用した際に従来の側地に比べ軽い為に羽毛がつぶれにくく、ふんわりとしたふとんとなる。また、羽毛がつぶれにくい為に挿入する羽毛の量を減じることも可能であり、更に軽量なふとんとすることが可能となる。目付けが４５ｇ／ｍ２を超えるとふとんの側地として用いる際ふとんが重く、羽毛がつぶれやすく、好ましくない。目付が１５ｇ／ｍ２未満ではふとんとして必要な強度を保持することができず好ましくない。
【００１１】
本発明のふとん側地用織物は、通気度が０．３〜１．５ｃｃ／ｃｍ２・ｓｅｃであることが必要である。通気度が０．３〜１．５ｃｃ／ｃｍ２・ｓｅｃであり、かつ構成する合成繊維マルチフィラメントの異型度が２〜７であれば、羽毛ふとんの側地として用いた場合、羽毛が側地を通して飛び出ることがなく、すなわち、ダウンプルーフ性に優れ、羽毛ふとん側地として好適に用いられる。通気度が０．３〜１ｃｃ／ｃｍ２・ｓｅｃがダウンプルーフ性から見て更に好ましい。通気度が０．３ｃｃ／ｃｍ２・ｓｅｃ未満では織物が緻密かつ厚手となり硬くなるため好ましくない。通気度を０．３〜１．５ｃｃ／ｃｍ２・ｓｅｃにする為には本発明の異型断面糸によるレンガ積み構造が有効であるが、必要に応じてマルチフィラメントのトータル繊度、単糸繊度を低減させることもできる。さらに必要に応じて熱カレンダー加工を施すことが可能である。カレンダーによる目潰し効果を用いるのであれば構成する合繊繊維マルチフィラメントの素材は特にポリエステル系繊維が好適に用いられ、ポリエステルを使用した織物の場合、１６０℃〜１８０℃でカレンダー加工することが好ましい。カレンダー加工を行うことにより、本発明の異形糸による側地であれば更にダウンプルーフ性が向上する。
【００１２】
本発明の織物の曲げ剛性は０．０００１〜０．００１０ｇｆ・ｃｍ２／ｃｍであることが必要である。曲げ剛性は純曲げ試験機（カトーテック社製ＫＥＳ−ＦＢ２）を用い、２０ｃｍ×２０ｃｍで曲率−２．５〜２．５（ｃｍ―１）の範囲で変形速度０．５ｃｍ−１／ｓｅｃで測定することができる。曲げ剛性が０．０００１〜０．００１０ｇｆ・ｃｍ２／ｃｍである場合、織物として非常にやわらかいことを表しており、ふとん側地にした場合、特に羽毛ふとんの場合には羽毛のやわらかさを損なわない側地となる。曲げ剛性が０．００１０ｇｆ・ｃｍ２／ｃｍを超える場合は通常のふとん側地と同様にやや硬く、羽毛ふとんとしてのやわらかさが少なからず損なわれる。また曲げ剛性が０．０００１ｇｆ・ｃｍ２／ｃｍ未満は測定できず、側地としての性能を満足できない織物となり、好ましくない。
【００１３】
本発明の織物は引裂き強度が６Ｎ以上であることが好ましい。ふとん側地用途である為、格別高い強度は必要ないが通常使用するにあたり、６Ｎ〜１５Ｎの引裂き強度を保持することが実用上、且つ長期にわたって使用する上で好ましい。６Ｎ未満ではふとん側地として使用する場合に耐久性能が低下する場合がある。１５Ｎを超える場合は以下に本発明の合成繊維マルチフィラメントの異形糸を用いた織物であっても、高密度化してしまい、織物として厚く硬いものとなることがある。
織物のカバーファクターは１５００〜２０００であることが好ましい。カバーファクターをこの範囲に設定することで通気性の低減効果に優れた織物とすることができる。ここでいうカバーファクターは経緯とも繊度（ｄｔｅｘ）の平方根に密度（本／インチ）を掛け合わせ、経と緯の和で求めることができる。
【００１４】
本発明の織物の織り組織は特に限定されず、平織りの他、綾組織、朱子組織等任意の組織を用いることができるが、織物としての引裂き強力を上げるためリップストップタフタなどが特に好適に用いられる。また使用する織機も特に制限は無く、ウォータージェットルーム織機やエアージェットルーム織機、レピア織機を使用することができる。製織後の織物は常法に従って精錬、リラックス、プレセット、染色し必要に応じて撥水処理やコーティング加工、カレンダー加工等の後加工を付与する事ができる。
こうして得られた本発明のふとん側地用織物は、従来のふとん側地用織物よりもはるかに軽量かつ、通気性が小さく、曲げ応力も小さくダウンプルーフ性に優れる特徴を有している。
【実施例】
【００１５】
本発明を,実施例に基づいて説明する。
実施例で用いた、評価の測定方法は以下の通りである。
（１）目付け
ＪＩＳ−Ｌ−１０９６  ８．４．２  織物の標準状態における単位面積当たりの質量により求めた。
（２）織物密度
ＪＩＳ−Ｌ−１０９６  ８．６．１  織物の密度測定法により測定した。
（３）通気度
ＪＩＳ−Ｌ−１０９６  ８．２７．１  Ａ法（フラジール法）により測定した。
（４）異型度
織物の断面写真を撮影し、その断面写真からから織物を構成する単糸繊維の断面の長径（最も長い部分の径）／短径（長径と垂直方向の径）より算出した。
（５）曲げ剛性
純曲げ試験機（カトーテック社製ＫＥＳ−ＦＢ２）を用い、２０ｃｍ×２０ｃｍで曲率−２．５〜２．５（ｃｍ−１）の範囲で変形速度０．５ｃｍ−１／secで測定し、求めた。
（６）引裂強力
ＪＩＳ−Ｌ−１０９６  ８．１５．５  Ｄ法（ベンジュラム法）により求めた。
【００１６】
［実施例１］
２４デシテックス１８フィラメントのＷ断面を有する異型度３．８のポリエステルフィラメントを経、緯糸に用いた平織物を、ウォータージェットルーム織機を用いて製織した。得られた織物を常法に従って精練、プレセットした後、液流染色機にて染色、乾燥した後、１６０℃の熱カレンダー加工を施した。
得られた織物の特性は表１に示す。この織物は、目付けが３８ｇ／ｍ２であり、通気度が１．０ｃｃ／ｃｍ２・ｓｅｃ、曲げ剛性が０．０００５ｇｆ・ｃｍ２／ｃｍであった。この織物をふとん側地として用いた場合、ダウンプルーフ性に優れ、かつ、やわらかさを有していた。
【００１７】
［実施例２］
織り組織をリップストップタフタとした他は実施例１と同様の方法で製織、加工を行った。得られた織物の目付けは、３７ｇ／ｍ２であり、通気度が０．９ｃｃ／ｃｍ２・ｓｅｃ、曲げ剛性が０．０００７ｇｆ・ｃｍ２／ｃｍであり、ふとん側地として用いた場合、ダウンプルーフ性に優れ、やわらかい側地であった。
【００１８】
［実施例３］
２４デシテックス１２フィラメントで異型度が６．３のＶ断面を有するナイロン６６高強力糸を用い、ツイル組織で製織し、仕上げ加工およびカレンダー加工をおこなった。得られた織物の目付けは、３５ｇ／ｍ２であり、通気度が１．０ｃｃ／ｃｍ２・ｓｅｃ、曲げ剛性が０．０００４ｇｆ・ｃｍ２／ｃｍであり、ふとん側地として用いた場合、ダウンプルーフ性に優れ、やわらかい側地であった。
【００１９】
［比較例１］
丸断面の２４デシテックス１８フィラメントのポリエステルフィラメントを用いた他は実施例１と同様の織物を製織し、仕上げた後、カレンダー加工を行った。得られた織物の目付けは、３６ｇ／ｍ２であり、通気度が１．６ｃｃ／ｃｍ２・ｓｅｃ、曲げ剛性が０．００１８ｇｆ・ｃｍ２／ｃｍであり、風合の硬い織物であって、ふとん用側地として不適当であった。
【００２０】
［比較例２］
５６デシテックス４８フィラメントで異型度が３．８のＷ断面を有するポリエステルフィラメントを用いた他は実施例１と同様の織物を製織し、仕上げた後、カレンダー加工を行った。得られた織物の目付けは、７１ｇ／ｍ２であり、通気度が１．８ｃｃ／ｃｍ２・ｓｅｃ、曲げ剛性が０．００３５ｇｆ・ｃｍ２／ｃｍであり、風合の硬い織物であって、ふとん用側地として不適当であった。
【００２１】
［比較例３］
１７デシテックス１８フィラメントで異型度が２．６のＷ断面を有するポリエステルフィラメントを用いた他は実施例１と同様の織物を製織し、仕上げた後、カレンダー加工を行った。得られた織物の目付けは、１４ｇ／ｍ２であり、通気度が２．５ｃｃ／ｃｍ２・ｓｅｃ、曲げ剛性が０．０００２ｇｆ・ｃｍ２／ｃｍであり、ダウンプルーフ性に劣り、引裂き強度の弱い織物であった。
【００２２】
［比較例４］
２４デシテックス１８フィラメントで異型度が８．５のＶ断面を有するポリエステルフィラメントを用いた他は実施例１と同様の織物を製織し、仕上げた後、カレンダー加工を行った。得られた織物の目付けは、３５ｇ／ｍ２であり、通気度が０．６ｃｃ／ｃｍ２・ｓｅｃ、曲げ剛性が０．０００4ｇｆ・ｃｍ２／ｃｍであり、ダウンプルーフ性に優れたが、引裂き強度の弱い織物であった。
【００２３】
［比較例５］
綿６０番単糸を用いて織り組織をサテンにした以外は実施例１と同様の織物を製織し、定法により仕上げた後、１８０℃でカレンダー加工を行った。得られた織物の目付けは、１１８ｇ／ｍ２であり、通気度が０．９ｃｃ／ｃｍ２・ｓｅｃ、曲げ剛性が０．００６６ｇｆ・ｃｍ２／ｃｍであり、重くて風合の硬い織物であって、ふとん側地用として好ましいものではなかった。
【００２４】
【表１】
2005139575.tif 000002
【産業上の利用可能性】
【００２５】
本発明の織物はふとん側地、特に羽毛ふとん用側地として、ふとんカバー、中袋等に好適に用いられる。